(57)【要約】【課題】粉末圧延によるロウ材シートの歩留りの低下を抑制することが可能なロウ材シート製造方法及びロウ材シート製造装置を提供することを目的とする。【解決手段】基材の少なくとも一方の面に原料粉末が固着したロウ材シートの製造方法であって、上記原料粉末を分級する分級工程（ステップＳ２）と、分級した上記原料粉末を上記基材に固着する固着工程（ステップＳ５）とを有する。【選択図】図３
2009090344.tif 000002
【特許請求の範囲】
【請求項１】
基材の少なくとも一方の面に原料粉末が固着したロウ材シートの製造方法であって、
前記原料粉末を分級する分級工程と、
分級した前記原料粉末を前記基材に固着する固着工程とを有することを特徴とするロウ材シート製造方法。
【請求項２】
前記原料粉末は、複数種の粉末が混合された混合粉末であり、前記分級工程を各粉末毎にそれぞれ行うことを特徴とする請求項１に記載のロウ材シート製造方法。
【請求項３】
前記分級工程により分級した各粉末を混合する混合工程を有することを特徴とする請求項２に記載のロウ材シート製造方法。
【請求項４】
前記分級工程で分級した、所定の大きさ以上の粉末を粉砕する粉砕工程と、粉砕した粉末を分級前の前記原料粉末に混入し、分級する第２分級工程とを有することを特徴とする請求項１〜３のいずれか一項に記載のロウ材シート製造方法。
【請求項５】
基材の少なくとも一方の面に原料粉末が固着されるロウ材シートの製造装置であって、
前記原料粉末を分級する分級装置と、
分級された前記原料粉末を前記基材に固着させる固着装置とを有することを特徴とするロウ材シート製造装置。
【請求項６】
前記原料粉末は、複数種の粉末が混合された混合粉末であり、各粉末毎にそれぞれ前記分級装置が設けられることを特徴とする請求項５に記載のロウ材シート製造装置。
【請求項７】
前記分級装置により分級された各粉末を混合する混合装置を有することを特徴とする請求項６に記載のロウ材シート製造装置。
【請求項８】
前記分級装置により分級した、所定の大きさ以上の粉末を粉砕し、粉砕した粉末を分級前の前記原料粉末に混入させる粉砕装置を有することを特徴とする請求項の５〜７のいずれか一項に記載のロウ材シート製造装置。
【発明の詳細な説明】
【技術分野】
【０００１】
本発明は、ロウ付け性を有するシートの製造方法及び製造装置であって、特に、粉末圧延により基材に原料粉末を固着させて成るロウ材シートの製造方法及び製造装置に関するものである。
【背景技術】
【０００２】
現在、実用化されているロウ材シートは、ニッケルロウ材組成の金属を溶解し、急冷ロール法によりアモルファスのシート状にしたものや、粉末状のニッケルロウと特殊なバインダーによりスラリー状にしたものをドクターブレード法等によりロウ材をシート状にしたものがある。
【０００３】
近年、粉末圧延によるロウ材シートが注目されている。粉末圧延によるロウ材シートは、例えば、ステンレスの基材に、ロウ、ニッケル、クロム及びシリコンの粉末を混合し、その混合粉末を一対に対峙して設置された圧延ローラで圧着させ、圧着により数十ミクロンの粉体層を形成させたものをさらに焼成することで形成される（例えば、特許文献１〜４参照）。
この粉末圧延によるロウ材シートは、上記実用化されているロウ材シートと比較すると、曲げ加工、プレス加工等の加工性がよく、また、バインダーを使用しないため、ロウ付けの際、バインダーの揮発の必要がないためロウ付け性がよいという特徴がある。
【０００４】
粉末圧延によるロウ材シート製造方法では、ロウ材シート製造時、原料粉末の粒度調節が不十分であると、例えば、粗大粉末が圧延ローラに巻き込まれ、粉体層の厚みが不均一になることや、上記粗大粉末の混入により、粉末を混合する工程で振動等により粗大粉末が浮き上がる等の偏析が生じることで、粉体層内における成分が偏り、粉末圧延によるロウ材シートの加工性及びロウ付け性の低下が懸念される。
したがって、従来、混合粉末の原料粉末は、製粉所で粒度を調節されたものを使用していた。
【特許文献１】特開２００４−８２２１８号公報
【特許文献２】特開２００５−１８６１２７号公報
【特許文献３】特開２００４−２５２５１号公報
【特許文献４】特開２００６−２９７４５０号公報
【発明の開示】
【発明が解決しようとする課題】
【０００５】
しかしながら、上記粒度を調節された原料粉末であっても、ある程度の粒度のばらつきが存在することは否めず、また、製粉所から原料粉末を搬送する際にも振動等によって粉末同士が凝集してしまうことや、湿度等の周囲の環境による影響でも粉末同士が凝集してしまうことがある。
【０００６】
したがって、粉末圧延によるロウ材シートを製造する際に、上記粗大粉末、凝集粉末が混入した原料粉末は、上述した現象を引き起こし、粉末圧延によるロウ材シートの歩留りを低下させる問題がある。
【０００７】
本発明は、上述する問題点に鑑みてなされたもので、粉末圧延によるロウ材シートの歩留りの低下を抑制することが可能なロウ材シート製造方法及びロウ材シート製造装置を提供することを目的とする。
【課題を解決するための手段】
【０００８】
上記の課題を解決するために、本発明は、基材の少なくとも一方の面に原料粉末が固着したロウ材シートの製造方法であって、上記原料粉末を分級する分級工程と、分級した上記原料粉末を上記基材に固着する固着工程とを有するという構成を採用する。
このような製造方法を採用することで、原料粉末の粒度によって分級させたものを基材に固着させロウ材シートを製造することができる。
【０００９】
また、本発明では、上記原料粉末は、複数種の粉末が混合された混合粉末であり、上記分級工程を各粉末毎にそれぞれ行うという構成を採用する。
このような製造方法を採用することで、混合粉末の各構成粉末に対応した分級を行い、各粉末毎に粒度を調節させることができる。
【００１０】
また、本発明では、上記分級工程により分級した各粉末を混合する混合工程を有するという構成を採用する。
このような製造方法を採用することで、混合粉末の各粉末毎に分級された粉末を所望の割合で混合させることができる。
【００１１】
また、本発明では、上記分級工程で分級した、所定の大きさ以上の粉末を粉砕する粉砕工程と、粉砕した粉末を分級前の上記原料粉末に混入し、分級する第２分級工程とを有するという構成を採用する。
このような製造方法を採用することで、分級により固着工程へ移行されなかった所定以上の大きさ以上の粉末を粉砕することで小さくし、その粉砕された粉末をさらに分級させ、固着工程へ移行させることができるため、粗大粉末及び凝集粉末を廃棄することなく再利用できる。
【００１２】
また、本発明では、基材の少なくとも一方の面に原料粉末が固着されるロウ材シートの製造装置であって、上記原料粉末を分級する分級装置と、分級された上記原料粉末を上記基材に固着させる固着装置とを有するという構成を採用する。
このような構成を採用することで、分級装置により原料粉末を分級したものを固着装置により固着させロウ材シートを製造することができる。
【００１３】
また、本発明では、上記原料粉末は、複数種の粉末が混合された混合粉末であり、各粉末毎にそれぞれ上記分級装置が設けられるという構成を採用する。
このような構成を採用することで、混合粉末の各構成粉末に対応した分級装置を用いることによって、各粉末毎に粒度を調節させることができる。
【００１４】
また、本発明では、上記分級装置により分級された各粉末を混合する混合装置を有するという構成を採用する。
このような構成を採用することで、混合粉末の各粉末毎に分級された粉末を混合装置により所望の割合で混合させることができる。
【００１５】
また、本発明では、上記分級装置により分級した、所定の大きさ以上の粉末を粉砕し、粉砕した粉末を分級前の上記原料粉末に混入させる粉砕装置を有するという構成を採用する。
このような構成を採用することで、分級により固着装置へ搬送されなかった所定以上の大きさ以上の粉末は、粉砕装置により粉砕されることで小さくなり、その粉砕された粉末をさらに分級装置で分級させ、固着装置へ移行させることができる。
【発明の効果】
【００１６】
本発明によれば、基材の少なくとも一方の面に原料粉末が固着したロウ材シートの製造方法であって、上記原料粉末を分級する分級工程と、分級した上記原料粉末を上記基材に固着する固着工程とを有するという構成を採用する。そのため、原料粉末を分級したものを基材に固着させロウ材シートを製造することができる。つまり、所定の大きさ以上の粗大粉末及び凝集粉末を粒度の分級により排除した原料粉末によってロウ材シートを製造することが可能となる。
したがって、本発明によれば、粉末圧延によるロウ材シートの歩留りの低下を抑制することができる効果がある。
【００１７】
また、本発明によれば、基材の少なくとも一方の面に原料粉末が固着されるロウ材シートの製造装置であって、上記原料粉末を分級する分級装置と、分級した上記原料粉末を上記基材に固着させる固着装置とを有するという構成を採用する。そのため、分級装置により原料粉末を分級したものを固着装置により固着させロウ材シートを製造することができる。つまり、所定の大きさ以上の粗大粉末及び凝集粉末を分級装置により排除した原料粉末によってロウ材シートを製造させることが可能となる。
したがって、本発明によれば、粉末圧延によるロウ材シートの歩留りの低下を抑制することができる効果がある。
【発明を実施するための最良の形態】
【００１８】
以下、本発明の実施形態を図面に基づいて説明する。また、理解を容易にするために、これらの図面は、縮尺を適宜変更している。
【００１９】
図１は、本実施形態におけるロウ材シート製造装置Ｄの概略構成図である。
ロウ材シート製造装置Ｄは、原料粉末Ｘを分級する分級装置１０と、分級された粗大粉末及び凝集粉末を粉砕する粉砕装置１４と、分級され微細な粉末で構成された原料粉末Ｘを計量する計量装置１１と、計量された原料粉末Ｘを混合する混合装置１２と、混合された原料粉末Ｘを基材に固着させロウ材シート１を形成させる固着装置１３とを有する。
【００２０】
原料粉末Ｘは、ロウ（ＢＮｉ−５）粉末Ｘ１、ニッケル粉末Ｘ２、クロム粉末Ｘ３及びシリコン粉末Ｘ４から構成される。ここで、ロウ材シート製造装置Ｄは、該各粉末Ｘ１〜４毎に、分級装置１０、粉砕装置１４及び計量装置１１が設けられ、混合装置１２に各粉末Ｘ１〜４が供給され混合される構成となっている（図１では、ロウ（ＢＮｉ−５）粉末Ｘ１についてのみ、分級装置１０、粉砕装置１４及び計量装置１１を図示している）。
【００２１】
分級装置１０は、開口された上部から原料粉末Ｘが供給可能な中空構造を有し、供給された原料粉末Ｘを粒度によって分級する篩が内部に設けられている。また、分級装置１０は、不図示の振動機構（例えば、モータ、超音波発生装置等）により振動される構成となっている。さらに、分級装置１０は、篩を通過した微細な原料粉末Ｘを計量装置１１へ供給するノズル等が設けられている。
【００２２】
粉砕装置１４は、分級装置１０により分級された粗粉（粗大粉末及び凝集粉末）を吸引ノズル等で粉砕装置１４内部に搬送し、内部に設けられた空間で気流や機械的作用によって粉砕処理をさせる構成となっている。粉砕処理には、気体中で粗大粉末や凝集粉末同士を衝突させるジェットミルや、上記粗粉をローラで粉砕するローラミル等を用いる。また、粉砕装置１４は、粉砕して粒度が小さくなった原料粉末Ｘをベルト等の供給装置で、再び分級装置１０へ搬送する構成となっている。
【００２３】
計量装置１１は、分級装置１０から供給された原料粉末Ｘを計量容器等に貯蓄し、計量する構成となっている。また、計量装置１１は、原料粉末が所望の重量に達した場合に、混合装置１２へ原料粉末Ｘを供給させる構成となっている。
【００２４】
混合装置１２は、原料粉末Ｘを貯蓄する中空構造と、微粉として供給されたロウ粉末Ｘ１と、ニッケル粉末Ｘ２と、クロム粉末Ｘ３及びシリコン粉末Ｘ４とを混合し、攪拌させるミキサー等とを有する構成となっている。また、混合装置１２は、所望の重量比で混合された原料粉末Ｘを固着装置１３に設けられた後述するホッパ３Ａへ搬送させる構成となっている。
【００２５】
次に、固着装置１３について、図２を参照して詳しく説明する。
固着装置１３は、混合装置１２によって混合された原料粉末Ｘを貯蓄するホッパ３Ａと、ホッパ３Ａから原料粉末Ｘを後述する圧延ローラ４Ａの周面に供給するベルトフィーダ５Ａと、供給された原料粉末Ｘと原料粉末Ｘが固着される金属板（基材）２１とを圧延する圧延ローラ４Ａ、４Ｂと、圧延加工された原料粉末Ｘと金属板２１とを加熱処理する加熱炉６と、加熱処理の後に形成されるロウ材シート１を巻き取る回収ローラ８とを有する。
【００２６】
金属板２１は、例えば、ステンレスの金属の板から構成される。
【００２７】
ホッパ３Ａは、原料粉末Ｘを貯蓄する中空構造を有し、ベルトフィーダ５Ａを介して圧延ローラ４Ａの周面に原料粉末Ｘを供給する構成となっている。
【００２８】
ベルトフィーダ５Ａは、ホッパ３Ａの下方に設けられ、不図示の回転駆動機構と接続されて回転駆動することで、ホッパ３Ａの下部から供給される原料粉末Ｘを搬送する構成となっている。また、ベルトフィーダ５Ａは、搬送先が、圧延ローラ４Ａの上方に位置しており、原料粉末Ｘを圧延ローラ４Ａの周面上に供給する構成となっている。
なお、ベルトフィーダ５Ａは、圧延ローラ４Ａの幅と略同一の幅を有しており、圧延ローラ４Ａの幅方向に亘って均一に、原料粉末Ｘを供給可能な構成となっている。
【００２９】
圧延ローラ４Ａ、４Ｂは、ベルトフィーダ５Ａの下方に一対となって設けられる。また、圧延ローラ４Ａ、４Ｂは、互いの周面が所定の間隔で平行対峙するように配置される。そして、圧延ローラ４Ａ、４Ｂは、不図示の回転駆動機構により回転駆動することによって、圧延ローラ４Ａ、４Ｂの間に挿入される部材を圧延する構成となっている。
【００３０】
加熱炉６は、圧延ローラ４Ａ、４Ｂの下方に設置される。そして、加熱炉６は、圧延ローラ４Ａ、４Ｂにより圧延され、プーリ９を介して挿入された原料粉末Ｘ及び金属板２１を加熱処理する構成となっている。
【００３１】
回収ローラ８は、不図示の回転駆動機構により回転駆動可能に担持される。そして、回収ローラ８は、加熱炉６による加熱処理の工程を経て得たロウ材シート１を巻き取る構成となっている。
【００３２】
続いて、図３のフローチャートを参照して、ロウ材シート１の製造工程及びそれに伴うロウ材シート製造装置Ｄの動作について説明する。なお、以下の説明においては、説明の便宜上、原料粉末Ｘを構成するロウ（ＢＮｉ−５）粉末Ｘ１、ニッケル粉末Ｘ２、クロム粉末Ｘ３及びシリコン粉末Ｘ４の各粉末毎に設けられた分級装置１０、粉砕装置１４及び計量装置１１の動作及び工程を一の説明で行うが、実際には、４種類の各粉末Ｘ１〜４それぞれに対して、分級装置１０、粉砕装置１４及び計量装置１１の動作及び工程が行われる。
【００３３】
始めに、ユーザーは、分級装置１０へ原料粉末Ｘを供給する（ステップＳ１）。
【００３４】
原料粉末Ｘを供給された分級装置１０は、原料粉末Ｘを分級装置１０の内部に設けられた篩によって分級処理を行い、原料粉末Ｘを所定の閾値以下の粒度か、それ以上の粒度かに分級する（ステップＳ２，分級工程）。
分級装置１０は、粒度の大きさによって分級する篩を振動機構により振動させ、原料粉末Ｘを分級する。
分級装置１０に設けられた篩は、ステンレスワイヤ等で網目状に形成されており、例えば、３２５メッシュの篩を使用する場合には、網目の一目４５マイクロメートルで形成された値を閾値として、その網目を通過する微粉の原料粉末Ｘと、網目を通過できずに篩上に残留する、粗大粒子及び凝集粒子から成る原料粉末Ｘとに分級する。
【００３５】
分級装置１０に設けられた篩上に残留した粗大粒子及び凝集粒子から成る原料粉末Ｘは、分級装置１０に接続された吸引ノズルによって、粉砕装置１４に搬送され、粉砕装置１４により粉砕処理される（ステップＳ６，粉砕工程）。
上記原料粉末Ｘは、気体中で上記原料粉末Ｘ同士を衝突させ粉砕するジェットミルや、上記原料粉末Ｘをローラで粉砕するローラミル等を用いて粉砕処理される。粉砕処理を経た原料粉末Ｘは、分級装置１０内へ再び搬送され、分級処理される（第２分級工程）。
【００３６】
分級装置１０により、所定の閾値以下の粒度に調整された原料粉末Ｘは、計量装置１１
によって計量される（ステップＳ３）。
計量装置１１は、分級装置１０に設けられたノズルを介して篩を通過した微細な原料粉末Ｘが供給される。計量装置１１は、分級装置１０から供給された原料粉末Ｘを計量容器等に貯蓄し、計量する。また、計量装置１１は、原料粉末が所望の重量に達した場合に、混合装置１２へ原料粉末Ｘを供給させる。
【００３７】
計量装置１１により計量された原料粉末Ｘを供給された混合装置１２は、混合処理を行う（ステップＳ４，混合工程）。
混合装置１２には、ロウ（ＢＮｉ−５）粉末Ｘ１、ニッケル粉末Ｘ２、クロム粉末Ｘ３及びシリコン粉末Ｘ４の各粉末毎に設けられた計量装置１１から計量された粉末Ｘ１〜４が供給され、混合装置１２は、混合装置１２内部に設けられたミキサーで混合し、攪拌する。
混合装置１２は、例えば、所望に計量されたロウ（ＢＮｉ−５）粉末Ｘ１と、ロウ（ＢＮｉ−５）粉末Ｘ１を構成する粉末と同じ割合で、ニッケル粉末Ｘ２を７１ｗｔ％、クロム粉末Ｘ３を１９ｗｔ％、シリコン粉末Ｘ４を１０ｗｔ％の重量比で計量された各粉末Ｘ２〜４とを混合させる。そして、混合装置１２は、所望の割合で混合された原料粉末Ｘを固着装置１３に設けられたホッパ３Ａへ搬送する。
【００３８】
固着装置１３は、ホッパ３Ａに搬送された原料粉末Ｘを金属板２１に固着させ、ロウ材シート１を形成する（ステップＳ５，固着工程）。
固着装置１３は、ホッパ３Ａに貯蓄された原料粉末Ｘをベルトフィーダ５Ａを介して、圧延ローラ４Ａの周面に連続的に供給する（図２参照）。
そして、圧延ローラ４Ａに供給された原料粉末Ｘは、圧延ローラ４Ａ、４Ｂの回転駆動によって、圧延ローラ４Ａ、４Ｂの間に上方から下方へ挿通されて搬送されるシート状の金属板２１と圧延される。当該圧延によって、原料粉末Ｘは、金属板２１に固着されることとなる。
原料粉末Ｘが固着した金属板２１は、圧延ローラ４Ａ、４Ｂの下方に位置する加熱炉６にプーリ９を介して挿入され、原料粉末Ｘの融点（例えば、約１０８０℃）以下の温度まで加熱される。この結果、原料粉末Ｘが焼結して層となり、金属版２１の表面にしっかりと固着されることによって、ロウ付け性を有するクラッド層２２が形成される。なお、当該クラッド層２２は、原料粉末Ｘを構成する構成粉末の構成比率を適宜調整することで、ロウ材シート１の用途に適した機能を備えさせることができる。
上記工程により、製造された金属板２１及びクラッド層２２から成るロウ材シート１は、回収ローラ８の回転駆動により巻き取られることによって回収されることとなる。なお、加熱炉６によって焼成されたロウ材シート１は、必要に応じて冷却されてから回収ローラ８によって回収されても良い。
【００３９】
回収されたロウ材シート１は、金属板２１の片面に全面に亘ってクラッド層２２が形成されることとなる。そして、一連のロウ材シート１の製造工程及びそれに伴うロウ材シート製造装置Ｄの動作が終了する。
【００４０】
したがって、上述の本実施形態によれば、金属板２１の少なくとも一方の面に原料粉末Ｘが固着したロウ材シート１の製造方法であって、上記原料粉末Ｘを分級する分級工程（ステップＳ２）と、分級した上記原料粉末Ｘを上記金属板２１に固着する固着工程（ステップＳ５）とを有する。そのため、原料粉末Ｘを分級したものを金属板２１に固着させロウ材シート１を製造することができる。つまり、所定の大きさ以上の粗大粉末及び凝集粉末を粒度の分級により排除した原料粉末Ｘによってロウ材シート１を製造することが可能となる。
したがって、本実施形態によれば、所定の大きさ以上の粗大粉末及び凝集粉末が引き起こす諸問題を回避することができるため、粉末圧延によるロウ材シート１の歩留りの低下を抑制することができる効果がある。
【００４１】
また、本実施形態では、上記原料粉末Ｘは、ロウ（ＢＮｉ−５）粉末Ｘ１、ニッケル粉末Ｘ２、クロム粉末Ｘ３及びシリコン粉末Ｘ４が混合された混合粉末であり、上記分級工程（ステップＳ２）を各粉末毎にそれぞれ行う。
したがって、本実施形態によれば、混合粉末の各構成粉末に対応した分級を行い、各粉末毎に粒度を調節させることができる。
【００４２】
また、本実施形態では、上記分級工程（ステップＳ２）により分級した各粉末を混合する混合工程（ステップＳ４）を有する。
したがって、本実施形態によれば、混合粉末の各粉末毎に分級された粉末を所望の割合で混合させることができる。
【００４３】
また、本実施形態では、上記分級工程（ステップＳ２）で分級した、所定の大きさ以上の粉末を粉砕する粉砕工程（ステップＳ６）と、粉砕した粉末を分級前の上記原料粉末Ｘに混入し、分級する第２分級工程とを有する。
したがって、本実施形態によれば、分級により固着工程（ステップＳ５）へ移行されなかった所定以上の大きさ以上の粉末を粉砕することで小さくし、その粉砕された粉末をさらに分級させ、固着工程（ステップＳ５）へ移行させることができるため、粗大粉末及び凝集粉末を廃棄することなく再利用できる。
【００４４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４５】
例えば、上記実施形態において、分級装置１０は、篩を有する構成と説明した。しかしながら、本発明の分級装置１０は、篩を有する構成に限定されず、気流式分級機を用いても適用可能である。気流式分級機は、例えば、重力式、サイクロン式、強制渦流れ式等の分級機が使用できる。また、分級装置１０は、複数の気流式等の分級機又は、複数の篩を有する構成であってもよく、さらに、上記気流式等と、篩を有する構成との分級機を組み合わせて構成されても良い。
【００４６】
また、上記実施形態において、ロウ材シート１のクラッド層２２は、金属板２１の片面の全面に亘って設けられていると説明した。しかしながら、本発明は、金属板２１の両面の全面に亘って設けられている場合であっても同様に適用可能である。この場合、ロウ材シート１の製造工程にあたり、ホッパ３Ｂ、ベルトフィーダ５Ｂを稼動させ、ホッパ３Ｂに混合工程を経た原料粉末Ｘを貯蓄し、圧延ローラ４Ｂの周面上に原料粉末Ｘを供給することで、金属板２１の両面にクラッド層２２を形成させることとなる（図２参照）。
【００４７】
また、上記実施形態において、金属板２１はステンレスと説明した。しかしながら、本発明では、必ずしも金属板２１はステンレスである必要はない。本発明の金属板２１は、例えば、ニッケル基合金や銅等であってもよい。その場合、原料粉末Ｘは、基材となる金属板２１より融点の低いロウ付け性を有する原料粉末Ｘを選択するのが好ましい。
【００４８】
また、上記実施形態において、原料粉末Ｘは、ロウ（ＢＮｉ−５）粉末Ｘ１、ニッケル粉末Ｘ２、クロム粉末Ｘ３及びシリコン粉末Ｘ４から構成されると説明した。しかしながら本発明における原料粉末Ｘは、必ずしも上記構成に限定されない。原料粉末Ｘは、例えば、ＪＩＳ規格のＢＮｉ−２であれば、ニッケル（Ｎｉ）粉末とニッケル−クロム（Ｎｉ−Ｃｒ）合金粉末とニッケル−ボロン（Ｎｉ−Ｂ）合金粉末と鉄−クロム（Ｆｅ−Ｃｒ）合金粉末と鉄−ニッケル（Ｆｅ−Ｎｉ）合金粉末と鉄−シリコン（Ｆｅ−Ｓｉ）合金粉末とを混合し、全体の総和の成分比がニッケル（Ｎｉ）を母材成分とし、クロム（Ｃｒ）が６ｗｔ％以上かつ８ｗｔ％以下、ボロン（Ｂ）が２．７５ｗｔ％以上かつ３．５ｗｔ％以下、鉄（Ｆｅ）が２．５ｗｔ％以上かつ３．５ｗｔ％以下、シリコン（Ｓｉ）が４ｗｔ％以上かつ５ｗｔ％以下となるように調合したものであっても良い。
【００４９】
また、上記実施形態の固着装置１３において、圧延ローラ４Ａ上に供給された原料粉末Ｘの厚み（供給量）を調節する機構を設けても良い。
【図面の簡単な説明】
【００５０】
【図１】本発明の実施の形態におけるロウ材シート製造装置の概略構成図である。
【図２】本発明の実施の形態における固着装置の構成図である。
【図３】本発明の実施の形態におけるロウ材シートの製造工程を示すフローチャート    である。
【符号の説明】
【００５１】
１…ロウ材シート、１０…分級装置、１２…混合装置、１３…固着装置、１４…粉砕装置、２１…金属板（基材）、Ｄ…ロウ材シート製造装置（製造装置）、Ｓ２…分級処理（分級工程）、Ｓ４…混合処理（混合工程）、Ｓ５…固着処理（固着工程）、Ｓ６…粉砕処理（粉砕工程）、Ｘ…原料粉末
【図１】
2009090344.tif 000003
【図２】
2009090344.tif 000004
【図３】
2009090344.tif 000005